СПОСОБ ПОЛУЧЕНИЯ СМЕШАННОГО ОКСИДНОГО КАТАЛИЗАТОРА ДЛЯ ПОЛУЧЕНИЯ АКРИЛОНИТРИЛА ИЛИ МЕТАКРИЛОНИТРИЛА (ВАРИАНТЫ)

1. Способ получения смешанного оксидного катализатора для получения акрилонитрила или метакрилонитрила из пропана или изобутена путем окислительного аммонолиза в газовой фазе, содержащего следующие элементы: молибден (Мо), ванадий (V), ниобий (Nb), кислород (О) и по меньшей мере один элемент, который выбирают из группы, состоящей из сурьмы (Sb) и теллура (Те), включающий нагревание твердой смеси предшественника, содержащей соединения молибдена (Мо), ванадия (V), ниобия (Nb), кислорода (О) и по меньшей мере одного элемента, который выбирают из группы, состоящей из сурьмы (Sb) и теллура (Те); контактирование с потоком газа при первой скорости нагрева более примерно 15°С/мин до тех пор, пока твердая смесь предшественника не достигнет температуры предварительного прокаливания не выше 400°С.
2. Способ по п.1, в котором твердую смесь предшественника нагревают при второй скорости нагрева более примерно 0.5°С/мин, пока твердая смесь предшественника не достигнет температуры примерно 590-680°C.
3. Способ по п.2, в котором вторая скорость нагрева составляет более примерно 1°С/мин.
4. Способ по п.2, в котором вторая скорость нагрева составляет более примерно 2°С/мин.
5. Способ по п.2, в котором вторая скорость нагрева составляет более примерно 5°С/мин.
6. Способ по п.2, в котором вторую стадию нагрева проводят в атмосфере, практически не содержащей кислорода.
7. Способ по п.1, в котором твердую смесь предшественника выдерживают при температуре примерно 590-680°С в течение примерно двух часов.
8. Способ по п.1, в котором смешанный оксидный катализатор содержит молибден (Мо), ванадий (V), ниобий (Nb) и сурьму (Sb).
9. Способ по п.1, в котором смешанный оксидный катализатор содержит молибден (Мо), ванадий (V), ниобий (Nb) и теллур (Те).
10. Способ по п.1 в котором смешанный оксидный катализатор содержит молибден (Мо), ванадий (V), ниобий (Nb), сурьму (Sb) и теллур (Те).
11. Способ по п.1, в котором твердая смесь предшественника содержит молибден (Мо), ванадий (V), ниобий (Nb), сурьму (Sb) и кислород (О).
12. Способ по п.1, в котором твердая смесь предшественника содержит молибден (Мо), ванадий (V), ниобий (Nb), теллур (Те) и кислород (О).
13. Способ по п.1, в котором твердая смесь предшественника содержит молибден (Мо), ванадий (V), ниобий (Nb), сурьму (Sb), теллур (Те) и кислород (О).
14. Способ по п.1, в котором газ является инертным.
15. Способ по п.14, в котором инертный газ является благородным газом.
16. Способ по п.1, в котором газ представляет собой азот.
17. Способ по п.1, в котором газ выбирают из воздуха, водяного пара, перегретого водяного пара и диоксида углерода.
18. Способ по п.1, в котором первая скорость нагрева составляет более примерно 20°С/мин.
19. Способ по п.1, в котором твердый предшественник описывается эмпирической формулой:
1
a
b
c
d
n
MoVSbTeNbO,
где 0.1≤а≤1.0, 0≤b≤1.0, 0≤с≤1.0, 0.001≤d≤0.25; n является числом атомов кислорода, необходимых для насыщения валентности всех остальных элементов смешанного оксида при условии, что один или несколько остальных элементов в твердом предшественнике могут находиться в более низкой степени окисления по сравнению с высшей степенью окисления; а, b, с и d представляют собой отношение числа молей соответствующих элементов к числу молей Мо.
20. Способ по п.1, в котором твердый предшественник описывается эмпирической формулой:
1
a
b
c
d
n
MoVSbTeNbO
где а=0.21, 0≤b≤1.0, 0≤с≤1.0, d=0.09; b+с=0.24; n является числом атомов кислорода, необходимых для насыщения валентности всех остальных элементов смешанного оксида при условии, что один или несколько остальных элементов в твердом предшественнике могут находиться в более низкой степени окисления по сравнению с высшей степенью окисления; а, b, с и d представляют собой отношение числа молей соответствующих элементов к числу молей Мо.
21. Способ получения смешанного оксидного катализатора для получения акрилонитрила или метакрилонитрила из пропана или изобутена путем окислительного аммонолиза в газовой фазе, содержащего следующие элементы: молибден (Мо), ванадий (V), ниобий (Mb), кислород (О) и по меньшей мере один элемент, который выбирают из группы, состоящей из сурьмы (Sb) и теллура (Те); способ включает нагревание твердой смеси предшественника, содержащей соединения молибдена (Мо), ванадия (V), ниобия (Nb),кислорода (О) и по меньшей мере одного элемента, который выбирают из группы, состоящей из сурьмы (Sb) и теллура (Те); включающий нагревание твердой смеси предшественника, содержащей соединения молибдена (Мо), ванадия (V), ниобия (Mb), кислорода (О) и по меньшей мере одного элемента, который выбирают из группы, состоящей из сурьмы (Sb) и теллура (Те), контактирование с потоком газа при первой скорости нагрева более примерно 15°С/мин до тех пор, пока твердая смесь предшественника не достигнет температуры предварительного прокаливания не выше 400°С, а также контактирование твердой смеси предшественника с горячей зоной при температуре выше примерно 100°С.
22. Способ по п.21, в котором температура горячей зоны составляет более примерно 200°С.
23. Способ по п.22, в котором температура горячей зоны составляет более примерно 300°С.
24. Способ по п.1, в котором температура предварительного прокаливания составляет не выше примерно 350°С.
25. Способ по п.1, в котором температура предварительного прокаливания составляет не выше примерно 300°С.